(57)【特許請求の範囲】
【請求項１】
無機質骨材とセメントと水または有機樹脂と必要に応じて添加される着色顔料を混合し所定形状に成形してなるインターロッキングブロックであって、ブロック本体の少なくとも意匠面を形成する表層部の無機質骨材に、粒度が１mm以下のものと、粒度が１〜５mmで粒の表面をスリガラス状に加工及びエッジレス処理加工されたカレットを用いるとともに、有機樹脂としてポリカルボン酸よりなる分散剤とスルホン酸よりなる減水剤に有機珪素化合物よりなる撥水剤を配合して水に分散させたものを用いたことを特徴とするインターロッキングブロック。
【請求項２】
ブロック本体の表層部および／または基層部に超微粒子の疎水性無水シリカが０．０１〜３．０重量％添加されている請求項１に記載のインターロッキングブロック。
【請求項３】
ブロック本体の表層部および／または基層部に親水性無水シリカが０．０１〜２．０重量％添加されている請求項１または２に記載のインターロッキングブロック。
【請求項４】
カレットに対し０．５〜５．０重量％、大きさが０．５ｍｍ以上の雲母が添加されている請求項１または２または３に記載のインターロッキングブロック。
【請求項５】
粒度が０．８〜３．０mmの炭化珪素粉を骨材に対して１〜１０重量％を表層表面に均一に散布して、成形された請求項１または２または３または４に記載のインターロッキングブロック。
【請求項６】
粒度が１〜５mmのカレットの内、２〜８重量％をゴムチップで置換した請求項１または２または３または４または５に記載のインターロッキングブロック。
【請求項７】
無機質骨材として自然石を含ませた請求項１または２または３または４または５または６に記載のインターロッキングブロック。
【請求項８】
自然石がモース硬度５以上でJIS A 5003に記載された石材から選択される１種または２種以上のものである請求項７に記載のインターロッキングブロック。
【請求項９】
粒度が１mm以下のカレットの一部または全部を粒度が０．１〜０．５mmの微粉珪砂で置換した請求項１または２または３または４または５または６または７または８に記載のインターロッキングブロック。
【発明の詳細な説明】
【０００１】
【発明の属する技術分野】
本発明は、自然な色調を呈して外観性に優れたインターロッキングブロックに関するものである。
【０００２】
【従来の技術】
最近では歩道、自転車道および広場等に用いられる舗装方法として従来のコンクリート舗装やアスファルト舗装に替えてインターロッキングブロック舗装と称される舗装方法の需要が増えつつある。
このインターロッキングブロック舗装は、路盤上にインターロッキングブロックを表層として目地砂で固定して敷設する舗装方法であり、該インターロッキングブロックの形状や敷設パターンを種々選択することにより優れた意匠的効果を奏するというものである。
【０００３】
ところが、前記インターロッキングブロックは砂およびセメントを主材としており色彩性に乏しく装飾性に劣るという問題点があった。そこで、顔料を混ぜて着色したり２次的に着色層を設けたりして装飾性を付与することが行われているが、前者の場合は自然な色彩を付与することができず、後者の場合は余分な加工工程が必要になるという問題点があった。また、セラミックカラー骨材とアクリル樹脂を組み合わせることにより自然石調の色彩を付与することも試みられているが、特注品であり高価になるという問題点があった。更には、エフロレッセンスと称される表面に白い析出物を発生させる現象が生じて外観を低下させるという問題点もあった。
【０００４】
【発明が解決しようとする課題】
本発明は上記のような従来の問題点を解決して、自然石調の色彩を呈して優れた外観性を発揮することができるとともに、エフロレッセンスの発生現象を防止して長期間にわたって外観劣化を防ぐことができるインターロッキングブロックを提供することを目的として完成されたものである。
【０００５】
【課題を解決するための手段】
上記の課題を解決するためになされた本発明のインターロッキングブロックは、無機質骨材とセメントと水または有機樹脂と必要に応じて添加される着色顔料を混合し所定形状に成形してなるインターロッキングブロックであって、ブロック本体の少なくとも意匠面を形成する表層部の無機質骨材に、粒度が１mm以下のものと、粒度が１〜５mmで粒の表面をスリガラス状に加工及びエッジレス処理加工されたカレットを用いるとともに、有機樹脂としてポリカルボン酸よりなる分散剤とスルホン酸よりなる減水剤に有機珪素化合物よりなる撥水剤を配合して水に分散させたものを用いたことをするものである。
【０００６】
【発明の実施の形態】
以下に、図面を参照しつつ本発明の好ましい実施の形態を示す。
図面は広場舗装用のインターロッキングブロックを示すものであって、図中１は無機質骨材とセメントと水または有機樹脂と必要に応じて添加される着色顔料を混合し所定形状に成形してなるブロック本体、２は該ブロック本体１の意匠面を形成する表層部である。
【０００７】
本発明においては、前記の意匠面を形成する表層部２は無機質骨材として従来の砂利、砂、珪砂に加え、若しくはその全部をカレットとした点に特徴を有し、このようなカレットを用いることによって新しい風合いの、しかも自然石の如き色調の色彩を呈するのである。
カレットとしては、粒度が１〜５mmのものと粒度が１mm以下のものに分級したものが用いられ、更に粒度が１〜５mmのものについては結合性と安全性の向上のためにスリガラス状に加工及びエッジレス処理加工を施しておくことが好ましい。なお、リサイクリングされたカレットが利用できるため省資源化および生産コストの低廉化が図れるというメリットがある。
【０００８】
また、有機樹脂としてポリカルボン酸よりなる分散剤とスルホン酸よりなる減水剤に有機珪素化合物よりなる撥水剤を配合して水に分散させたものを用いた場合には、防水性と撥水性の向上が図られるとともに、エフロレッセンスの発生現象を有効に防止することができる。更に、ブロック本体１の表層部および／または基層部に超微粒子の疎水性無水シリカを０．０１〜３．０重量％の範囲内で添加しておけば、防水性の向上が図られることとなり好ましい。
また、ブロック本体の表層部および／または基層部に親水性無水シリカを０．０１〜２．０重量％の範囲内で添加しておけば、耐摩耗性の向上が図られることとなり好ましい。
【０００９】
また、カレットに対し０．５〜５．０重量％の大きさが０．５ｍｍ以上の雲母を添加すれば、雲母の色調とカレットの色調とが相まって大理石調の優れた外観を呈することとなり好ましい。
また、粒度が１mm以下のカレットの一部または全部を粒度が０．１〜０．５mmの微粉珪砂で置換すればカレットと自然石の色調を呈したブロックが得られるとともに充填密度の向上が図られ、また粒度が１〜５mmのカレットの内、５〜２０重量％をゴムチップで置換すれば音や振動を有効に吸収して優れた舗装材料を提供できることとなる。
更に、無機質骨材としてモース硬度５以上でJIS A 5003に記載された石材から選択される１種または２種以上の自然石を含ませておけば自然石調の優れた色彩を呈することができるとともに、耐摩耗性の向上も図られることとなり好ましい。
【００１０】
なお、以上の例においてはブロック本体１の上部に意匠面を形成する表層部２を設けた場合について説明したが、ブロック全体を前述の表層部と同様の構成としてもよいことは勿論である。また、通常の舗装用ブロックに適用できることも勿論である。
【００１１】
【実施例】
〔第１の実施例〕
基層（厚さ７０mm）として粒度が５〜１３mmの粗骨材１９重量％、粒度が２．５〜５mmの粗骨材２４．５重量％、石灰砕砂３６重量％、セメント１６重量％、水４．５重量％の成分で形成し、表層部（厚さ１０mm）を表１で形成した２層式のインターロッキングブロックを作り防水性、撥水性およびエフロレッセンスの発生の有無について調査した結果、表１のとおり満足のいくものが得られた。
【００１２】
【表１】
0003540484.tif 000002
【００１３】
〔第２の実施例〕
実施例１のインターロッキングブロックにおいて基層部に疎水性無水シリカを基層成分に対して下表の重量％を添加し、防水性を調査した結果、表２のとおりであった。
【００１４】
【表２】
0003540484.tif 000003
【００１５】
また、得られたインターロッキングブロックについて曲げ強度試験を実施した結果、実施例１と実施例６〜８はほぼ同等のレベルであり、全て基準値以上であった。
尚、試験方法および基準値は「インターロッキングブロック協会」で定められた方法と基準に基づいて行った。
【００１６】
〔第３の実施例〕
実施例１の基層と下表の成分の表層部（厚さ１０mm）の重量に対して、親水性無水シリカを下表の重量％で添加して２層式インターロッキングブロック形成して、耐摩耗性を調査した結果、表３のとおり、耐摩耗性は向上した。尚、耐摩耗性についてはJIS A 5209に記載の試験方法及び基準値に準拠した。
【００１７】
【表３】
0003540484.tif 000004
【００１８】
〔第４の実施例〕
実施例１の２層式インターロッキングブロックの表層部にカレット重量の２重量％の下表雲母を添加して外観の仕上がり状態を観察した結果、表４のとおりであった。なお、○は鱗片状鉱物の雲母の色調とカレットの色調が相まって表層面に大理石調の良好な外観を呈したことを示している。
【００１９】
【表４】
0003540484.tif 000005
【００２０】
〔第５の実施例〕
実施例１の基層に下表に示す成分の表層部の２層式インターロッキングブロックを形成して、外観と充填密度の状態を観察した結果、表５のとおり、表層部にカレットと自然石の色調を呈したブロックが得られ、粒度１mm以下のカレットを使用した場合に比較して充填密度が向上した。
【００２１】
【表５】
0003540484.tif 000006
【００２２】
〔第６の実施例〕
表層部の成分が表６に記載の２層式インターロッキングブロックを成形で形成する際に、その表層部表面上に骨材（カレット、自然石）に対して、重量と粒度を変化させた炭化珪素粉末を表層表面に散布してプレスした時の外観（光の反射状態）を観察した結果、表７のとおりであった。
【００２３】
【表６】
0003540484.tif 000007
【００２４】
【表７】
0003540484.tif 000008
【００２５】
〔第７の実施例〕
２層式インターロッキングブロックの表層部の成分の一部を表８に示すようにゴムチップに置換して形成し、その表面をハンマーで叩いた時の音と振動の吸収度合を官能検査で評価した結果、インターロッキングブロック表面をハンマーで叩いた時、ゴムチップを用いたものは音や振動を吸収することが確認され又、ゴムチップの量が８％を越えると、インターロッキングブロックの成形時、離型時に変形が発生したり、チップの一部が離脱する現象が確認された。
【００２６】
【表８】
0003540484.tif 000009
【００２７】
〔第８の実施例〕
実施例１のインターロッキングブロックの表層部組成をベースに、硬石（圧縮強度500 kgf/cm２以上) 、準硬石（圧縮強度100 〜500kgf/cm２）を表９に示す割合で添加し、色調の確認と耐摩耗性（JIS A 5209）の比較を実施した。尚、結果は次のとおりであった。
【００２８】
【表９】
0003540484.tif 000010
【００２９】
【発明の効果】
以上の説明からも明らかなように、本発明は自然石調の色彩を呈して優れた外観性を発揮することができるとともに、エフロレッセンスの発生現象を防止して長期間にわたって外観劣化を防ぐことができるものである。
よって本発明は従来の問題点を一掃したインターロッキングブロックとして、産業の発展に寄与するところは極めて大である。
【図面の簡単な説明】
【図１】本発明の実施の形態を示す切欠斜視図である。
【符号の説明】
１  ブロック本体
２  表層部
【図１】
0003540484.tif 000011